(57)【要約】【課題】普通紙のような風合いを有し、高い印字濃度と画像耐水性を実現することのできるインクジェット記録用紙を提供すること。【解決手段】原紙の少なくとも一方の面にインク受理層を有するインクジェット記録用紙。該インク受理層は、顔料、接着剤、及びカチオン化度が６ｍｅｑ／ｇ以上でかつ分子量が１００，０００以下のカチオン性樹脂と、カチオン化度が６ｍｅｑ／ｇ以上でかつ分子量が１００，０００以上のカチオン性樹脂を少なくともそれぞれ１種類以上含む。【選択図】    なし【特許請求の範囲】
【請求項１】
原紙の少なくとも一方の面にインク受理層を有するインクジェット記録用紙であって、該インク受理層が顔料、接着剤、および、カチオン化度が６ｍｅｑ／ｇ以上でかつ分子量が１０，０００以上で１００，０００以下のカチオン性樹脂とカチオン化度が６ｍｅｑ／ｇ以上でかつ分子量が１００，０００以上で１，０００，０００以下ののカチオン性樹脂を少なくともそれぞれ１種類以上含むことを特徴とするインクジェット記録用紙。
【請求項２】
前記インク受理層が、更にカチオン性のサイズ剤を含む、請求項１に記載されたインクジェット記録用紙。
【請求項３】
塗工量が１〜１０ｇ／ｍ２である、請求項１又は２に記載されたインクジェット記録用紙。
【発明の詳細な説明】
【０００１】
【発明の属する技術分野】
本発明は、高い印字濃度と良好な画像耐水性を発現させることのできるインクジェット記録用紙に関し、特に、容易に普通紙のように筆記性にも優れたものとする事も出来る、インクジェット記録用紙に関する。
【０００２】
【従来の技術】
インクジェット記録方式の記録用紙は、風合いが上質紙やＰＰＣ用紙に似ている普通紙タイプのものと、インク受理層を有することが一見して明らかな塗工紙タイプのものに大別される。普通紙タイプのインクジェット記録用紙は、インク受理層を設けないか、設けたとしてもごくわずかであるため、電子写真方式の記録や、鉛筆、ペン等の一般筆記にも適している一方、高精細な画像や高い印字濃度という観点からは十分ではないという問題がある。
【０００３】
一方、塗工紙タイプのインクジェット記録用紙は、インク受理層を設けているため、インクの発色性やインク吸収性に優れ、高精細な画質と高い印字濃度を実現することができるが、筆記適性に劣る上、塗工層が脱落する粉落ちという現象が起きるという欠点がある。近年、上記したような普通紙タイプのインクジェット記録用紙の欠点と塗工紙タイプのインクジェット記録用紙の欠点を解消した、普通紙タイプの風合いと筆記適性などの特性を有すると共に、高精細な画質と高い印字濃度を実現することのできるインクジェット記録用紙が求められるようになってきた。
【０００４】
更に、インクジェット記録用紙には、今まで以上に画像部の耐水性が求められるようになっている。高画像濃度と画像耐水化を実現する為に、特定のカチオン化度を有するカチオン性物質を含有させた記録媒体が提案されている（特許文献１〜６）が、既に、近年のインクジェット用インクの進歩に対応できなくなっている。
【０００５】
【特許文献１】
特開平７−２５７０１７号公報
【特許文献２】
特開平８−２５７９７号公報
【特許文献３】
特開２０００−６２３１１号公報
【特許文献４】
特開２０００−２７２２３４号公報
【特許文献５】
特開２００２−０５２８１０号公報
【特許文献６】
特開２００２−３２６４４６号公報
【０００６】
【発明が解決しようとする課題】
本発明者らは、普通紙の風合いを有すると共に、高い印字濃度と高い画像耐水性を達成することの出来るインクジェット記録用紙について鋭意検討した結果、顔料、接着剤および高分子量と低分子量の特定のカチオン性樹脂をそれぞれ少なくとも１種類以上含有する塗工液を塗工することにより、良好な結果が得られることを見い出し本発明を完成するに至った。
従って、本発明の目的は、普通紙のような風合いを有し、高い印字濃度と高い画像耐水性を実現することのできるインクジェット記録用紙を提供することにある。
【０００７】
【課題を解決するための手段】
本発明の上記の目的は、原紙の少なくとも一方の面にインク受理層を有するインクジェット記録用紙であって、該インク受理層が顔料、接着剤、および、カチオン化度が６ｍｅｑ／ｇ以上でかつ分子量が１０，０００以上で１００，０００以下のカチオン性樹脂とカチオン化度が６ｍｅｑ／ｇ以上でかつ分子量が１００，０００以上で１，０００，０００以下ののカチオン性樹脂を少なくともそれぞれ１種類以上含むことを特徴とするインクジェット記録用紙によって達成された。本発明においては、更にカチオンサイズ剤がインク受理層に含有されることが好ましく、また、インク受理層の塗工量は１〜１０ｇ／ｍ２であることが好ましい。
【０００８】
【発明の実施の形態】
本発明に用いられる原紙とは、木材セルロース繊維を原料とする未塗工の紙であり、この紙は抄紙用パルプを主体として構成される。抄紙用パルプとしてはＬＢＫＰ、ＮＢＫＰ等の化学パルプや、ＧＰ、ＴＭＰ等の機械パルプ及び古紙パルプが挙げられるが、本発明は特にこれらに限定されるものではない。これらのパルプは、必要に応じて単独でまたは併用して用いることができる。
【０００９】
更に、原紙中に内添する填料やサイズ剤、紙力増強剤等の各種内添薬品についても特に限定されるものではなく、公知の填料及び各種内添薬品の中から適宜選択して使用することが出来る。また、必要に応じて消泡剤、ｐＨ調整剤、色相を調整するための染料や有色顔料、視覚的白さを向上させるための蛍光染料等を内添することも出来る。
【００１０】
本発明において、インク受理層を設けるために塗布する塗工液に用いる顔料としては、重質炭酸カルシウム、軽質炭酸カルシウム、カオリン、焼成クレー、シリカ、アルミナ、酸化チタン、プラスチックピグメントなど挙げることができるが、中でも、インクの発色性及び吸収の観点から、平均粒子径が１μｍ以下の軽質炭酸カルシウム、シリカ、又はアルミナを使用することが望ましい。
【００１１】
本発明における塗工液に用いる接着剤は水溶性高分子接着剤、合成エマルジョン系接着剤などであって特に制限されることははなく、公知の樹脂の中から適宜選択することができる。水溶性高分子接着剤には、澱粉またはその変性物、ポリビニルアルコールまたはその変性物、カゼイン等をあげることができる。また、エマルジョン系接着剤としては、アクリル、酢酸ビニル、スチレンブタジエンラテックス、ウレタン、あるいはこれらの重合体などをあげることができる。
【００１２】
印字濃度が高くなるという観点からは、ポリビニルアルコール、またはその変性物を用いることが好ましい。具体的には、完全ケン化ポリビニルアルコール、部分ケン化ポリビニルアルコール、カチオン変性ポリビニルアルコール、シラノール変性ポリビニルアルコールなどをあげることができる。また、インク吸収性および表面強度の観点から、適当な重合度のものを選択することが望ましい。
【００１３】
本発明に用いるカチオン性樹脂とは、ジシアンジアミド・ホルムアルデヒド樹脂、ジエチレントリアミン・ジシアンジアミド・アンモニウムクロライド縮合物、（メタ）アクリロイルオキシアルキルトリアルキルアンモニウムクロライドの重合物、ジメチルジアリルアンモニウムクロライドの重合物、エチレンイミン重合物、ジアリルアミン重合物、アンモニア・エピクロロヒドリン・ジメチルアミン共重合物など、通常インク定着剤として使用されている薬品を上げることができる。
【００１４】
これらの中、耐水性の観点から、カチオン化度が６ｍｅｑ／ｇ以上で分子量が１０，０００以上で１００，０００以下のカチオン性樹脂と、カチオン化度が６ｍｅｑ／ｇ以上で分子量が１００，０００以上で１，０００，０００以下ののカチオン性樹脂をそれぞれ少なくとも１種併用する。これらのカチオン性樹脂の種類は、同一であっても異なっていても良いが、本発明においては、特に異種のものを使用することが好ましい。カチオン性樹脂の分子量が１０，０００以下であるとインクの浸透性が遅くなり、また印字濃度が低下する。その理由は定かではないが、カチオン性の樹脂が１０，０００以下であると、インク受理層を形成する顔料の内部空隙を埋めてしまいインクの浸透する空隙がなくなるためであると推測される。また、カチオン性樹脂の分子量が小さいと反応性が高くインクを変色させてしまうと考えられる。一方、カチオン性樹脂の分子量が１，０００，０００以上になると、カチオン性樹脂の粘性が高く取り扱い難いといった問題が生じる。また、分子量が１０，０００〜１，０００，０００までブロードに分布であるカチオン性樹脂を使用した場合、分布の偏りによって、必要なカチオン性樹脂の添加量が異なるため、必要な品質を得るためには、カチオン性樹脂の添加量を必要以上に多くしなければならないので好ましくない。このように、分子量の大きなものと小さなものを併用すると良好な効果を得られる理由は定かでないが、以下のように推定する事が出来る。
【００１５】
インクジェット記録用インクには、その種類によって、顔料の内部に浸透できるインクと顔料の内部には浸透できないインクがあるために、インク受理層全体にカチオン性樹脂が分布していないと十分な耐水性が得られないと推定される。
一方、インク受理層に含まれるカチオン性樹脂は、その分子量によりインク受理層中での分布が異なると推測される。即ち、低分子量のカチオン性樹脂は顔料のもつ空隙の内部にまで浸透し、高分子量のカチオン性樹脂は顔料内部に浸透できず、顔料の表面に分布していると考えられる。従って、分子量の異なるカチオン性樹脂を併用することによって、顔料の内部・外部を問わずインク受理層全体にカチオン性樹脂を存在させることができるので、良好な画像耐水性を発現させることができると考えられる。
【００１６】
また、低分子量のカチオン性樹脂を過剰に添加した場合には、インク受理層全体にカチオン性樹脂を分布させることができるものの、低分子量のカチオン性樹脂の親水性が高くそれ自体に耐水性がないため、顔料の外側に存在しているカチオン性樹脂が、定着したインクとともに水に流されるので、画像耐水性を向上させることができない。また、カチオン性樹脂のカチオン化度が６ｍｅｑ／ｇ以下であると十分にインクを定着させることができないので、十分な画像耐水性を期待することができない。
本発明においては、フェザーリングを低減させるために更にサイズ剤を添加することが好ましく、特にカチオン性のサイズ剤を添加することが好ましい。
【００１７】
本発明における塗工液には、本発明の効果が損なわれない範囲で、サイズ剤、染料、保水剤、耐水化剤、ｐＨ調整剤、消泡剤、潤滑剤、防腐剤、界面活性剤、導電剤など、一般に使用されている添加剤が含有されていてもよい。
【００１８】
本発明のインクジェット記録用紙は、顔料、接着剤および特定のカチオン性樹脂からなる塗工液を原紙に塗工・乾燥することにより製造することができる。塗工に際しては公知の塗工装置を使用することができる。例えば、サイズプレス装置、各種ブレードコーター、ロールコーター、エアーナイフコーター、バーコーター、カーテンコーター、グラビアコーター、ゲートロールコーター等の公知の塗工装置を用いることができる。
【００１９】
本発明においては、上記の塗工液を片面あたり固形分で１〜１０ｇ／ｍ２となるように塗布することが好ましい。この範囲の塗布量であれば、普通紙の風合いに近い記録用紙を得ることができる。塗布量が１ｇ／ｍ２未満であると、解像度が低下したり印字濃度が低下する傾向にある。一方、塗布量が１０ｇ／ｍ２を越えると普通紙の風合いが得られなくなる。
【００２０】
乾燥は、例えば蒸気加熱ヒーター、ガスヒーター、赤外線ヒーター、電気ヒーター、熱風加熱ヒーター、マイクロウェーブ、シリンダードライヤー等の通常の方法によって行われ、乾燥後は、必要に応じてスーパーカレンダー、ソフトカレンダー等の仕上げ工程によって平滑性を付与することが可能である。その他、一般的な紙加工手段を適宜使用することが出来る。
【００２１】
【発明の効果】
本発明によれば、染料インク及び顔料インク双方のインクに対して、高い印字濃度および高い画像耐水性を実現することが出来ると共に、普通紙のような風合いを備えたインクジェット記録用紙を得ることができる。
【００２２】
【実施例】
以下、実施例及び比較例によって本発明を更に詳述するが、本発明はこれらによって限定されるものではない。尚、実施例中の「部」及び「％」は、特に断らない限り固形分の重量部及び重量％とする。
【００２３】
・原紙の作製
広葉樹漂白クラフトパルプ（濾水度３５０ｍｌｃｓｆ）からなるパルプスラリー１００部に対して、填料として炭酸カルシウム８部、内添サイズ剤（サイズパインＳＡ−８６２：荒川化学社製）０．０５部、及びカチオン化デンプン０．５部を添加して、ツインワイヤー型の抄紙機で抄造乾燥し、坪量が７２ｇ／ｍ２の原紙を作製した。
【００２４】
実施例１．
上記のようにして作製した原紙に、シリカ（ファインシールＸ３７：（株）トクヤマ製の商品名）１００部、ＰＶＡ（ＰＶＡ１０５：（株）クラレ製の商品名）５０部、カチオン化度が７．０ｍｅｑ／ｇで分子量が３００，０００のカチオン性樹脂（ポリアミドエピクロロヒドリン）１０部、カチオン化度が６．５ｍｅｑ／ｇで分子量が２０，０００のカチオン性樹脂（ポリアミドエピクロロヒドリン）１０部、及びカチオン性サイズ剤（ポリマロン３６０：（株）荒川化学製の商品名）１０部を含有する塗工液（濃度：２０％、溶媒：水）を作製した。乾燥固形分で４．０ｇ／ｍ２となるように基材への付着量を適宜調整し、バーブレード装置を用いて塗工・乾燥し、実施例１のインクジェット記録用紙を作製した。
【００２５】
実施例２．
前記した原紙に、シリカ（ファインシールＸ３７：（株）トクヤマ製の商品名）５０部、軽質炭酸カルシウム（タマパール１２３：奥多摩工業（株）製の商品名）５０部、ＰＶＡ（ＰＶＡ１０５：（株）クラレ製の商品名）５０部、カチオン化度が７．０ｍｅｑ／ｇで分子量が２００，０００のカチオン性樹脂（ポリアミドエピクロロヒドリン）１０部（ポリマロン３６０：（株）荒川化学製の商品名）、カチオン化度が６．５ｍｅｑ／ｇで分子量が５０，０００のカチオン性樹脂（ポリアミドエピクロロヒドリン）１０部、及びカチオン性サイズ剤１０部を含有する塗工液を作製した。乾燥固形分で４．０ｇ／ｍ２となるように基材への付着量を適宜調整し、バーブレード装置を用いて塗工・乾燥し、実施例２のインクジェット記録用紙を作製した。
【００２６】
比較例１．
前記した原紙に、シリカ（ファインシールＸ３７：（株）トクヤマ製の商品名）１００部、ＰＶＡ（ＰＶＡ１０５：（株）クラレ製の商品名）５０部、カチオン化度が６．５ｍｅｑ／ｇで分子量が５０，０００のカチオン性樹脂（ポリアミドエピクロロヒドリン）２０部、及びカチオン性サイズ剤１０部（ポリマロン３６０：（株）荒川化学製の商品名）を含有する塗工液を作製した。乾燥固形分で４．０ｇ／ｍ２となるように基材への付着量を適宜調整し、バーブレード装置を用いて塗工・乾燥し、比較例１のインクジェット記録用紙を作製した。
【００２７】
比較例２．
前記した原紙に、シリカ（ファインシールＸ３７：（株）トクヤマ製の商品名）１００部、ＰＶＡ（ＰＶＡ１０５：（株）クラレ製の商品名）５０部、カチオン化度が７ｍｅｑ／ｇで分子量が２００，０００のカチオン性樹脂（ポリアミドエピクロロヒドリン）２０部、及びカチオン性サイズ剤１０部の塗工液を作製した。乾燥固形分で４．０ｇ／ｍ２となるように基材への付着量を適宜調整し、バーブレード装置を用いて塗工・乾燥し、比較例２のインクジェット記録用紙を作製した。
【００２８】
比較例３．
前記した原紙に、シリカ（ファインシールＸ３７：（株）トクヤマ製の商品名）１００部、ＰＶＡ（ＰＶＡ１０５：（株）クラレ製の商品名）５０部、カチオン化度が５．５ｍｅｑ／ｇで分子量が３００，０００のカチオン性樹脂（ポリアミドエピクロロヒドリン）１０部、カチオン化度が６．５ｍｅｑ／ｇで分子量が２０，０００のカチオン性樹脂（ポリアミドエピクロロヒドリン）１０部、及びカチオン性サイズ剤（ポリマロン３６０：（株）荒川化学製の商品名）１０部を含有する塗工液を作製した。乾燥固形分で４．０ｇ／ｍ２となるように基材への付着量を適宜調整し、バーブレード装置を用いて塗工・乾燥し、比較例３のインクジェット記録用紙を作製した。
【００２９】
比較例４．
前記した原紙に、シリカ（ファインシールＸ３７：（株）トクヤマ製の商品名）１００部、ＰＶＡ（ＰＶＡ１０５：（株）クラレ製の商品名）５０部、カチオン化度が７．０ｍｅｑ／ｇで分子量が３００，０００のカチオン性樹脂（ポリアミドエピクロロヒドリン）１０部、カチオン化度が５ｍｅｑ／ｇで分子量が２０，０００のカチオン性樹脂（ポリアミドエピクロロヒドリン）１０部、及びカチオン性サイズ剤（ポリマロン３６０：（株）荒川化学製の商品名）１０部を含有する塗工液を作製した。乾燥固形分で４．０ｇ／ｍ２となるように基材への付着量を適宜調整し、バーブレード装置を用いて塗工・乾燥し、比較例４のインクジェット記録用紙を作製した。
【００３０】
比較例５．
前記した原紙に、シリカ（ファインシールＸ３７：（株）トクヤマ製の商品名）１００部、ＰＶＡ（ＰＶＡ１０５：（株）クラレ製の商品名）５０部、カチオン化度が３．０ｍｅｑ／ｇで分子量が３００，０００のカチオン性樹脂（ポリアミドエピクロロヒドリン）１０部、カチオン化度が３．０ｍｅｑ／ｇで分子量が２０，０００のカチオン性樹脂（ポリアミドエピクロロヒドリン）１０部、及びカチオン性サイズ剤（ポリマロン３６０：（株）荒川化学製の商品名）１０部を含有する塗工液を作製した。乾燥固形分で４．０ｇ／ｍ２となるように基材への付着量を適宜調整し、バーブレード装置を用いて塗工・乾燥し、比較例４のインクジェット記録用紙を作製した。
【００３１】
比較例６．
前記した原紙に、ＰＶＡ（ＰＶＡ１０５：（株）クラレ製の商品名）５０部、カチオン化度が７．０ｍｅｑ／ｇで分子量が３００，０００のカチオン性樹脂（ポリアミドエピクロロヒドリン）１０部、カチオン化度が６．５ｍｅｑ／ｇで分子量が２０，０００のカチオン性樹脂（ポリアミドエピクロロヒドリン）１０部、及びカチオン性サイズ剤（ポリマロン３６０：（株）荒川化学製の商品名）１０部を含有する塗工液を作製した。乾燥固形分で２．０ｇ／ｍ２となるように基材への付着量を適宜調整し、バーブレード装置を用いて塗工・乾燥し、比較例６のインクジェット記録用紙を作製した。
【００３２】
実施例３．
前記した原紙に、シリカ（ファインシールＸ３７：（株）トクヤマ製の商品名）１００部、ＰＶＡ（ＰＶＡ１０５：（株）クラレ製の商品名）５０部、カチオン化度が７．０ｍｅｑ／ｇで分子量が３００，０００のカチオン性樹脂（ポリアミドエピクロロヒドリン）１０部、カチオン化度が６．５ｍｅｑ／ｇで分子量が２０，０００のカチオン性樹脂（ポリアミドエピクロロヒドリン）１０部、及びアニオン性サイズ剤１０部（ポリマロン１３０８：（株）荒川化学製の商品名）を含有する塗工液を作製した。乾燥固形分で４．０ｇ／ｍ２となるように基材への付着量を適宜調整し、バーブレード装置を用いて塗工・乾燥し、実施例３のインクジェット記録用紙を作製した。
【００３３】
実施例４．
前記した原紙に、シリカ（ファインシールＸ３７：（株）トクヤマ製の商品名）１００部、ＰＶＡ（ＰＶＡ１０５：（株）クラレ製の商品名）５０部、カチオン化度が７．０ｍｅｑ／ｇで分子量が３００，０００のカチオン性樹脂（ポリアミドエピクロロヒドリン）１０部、カチオン化度が６．５ｍｅｑ／ｇで分子量が２０，０００のカチオン性樹脂（ポリアミドエピクロロヒドリン）１０部、及びノニオン性サイズ剤１０部（ＫＮ６５０Ｅ：ハリマ化成（株）製の商品名）を含有する塗工液を作製した。乾燥固形分で４．０ｇ／ｍ２となるように基材への付着量を適宜調整し、バーブレード装置を用いて塗工・乾燥し、実施例４のインクジェット記録用紙を作製した。
【００３４】
実施例５．
前記した原紙に、シリカ（ファインシールＸ３７：（株）トクヤマ製の商品名）１００部、ＰＶＡ（ＰＶＡ１０５：（株）クラレ製の商品名）５０部、カチオン化度が７．０ｍｅｑ／ｇで分子量が３００，０００のカチオン性樹脂（ポリアミドエピクロロヒドリン）１０部、カチオン化度が６．５ｍｅｑ／ｇで分子量が２０，０００のカチオン性樹脂（ポリアミドエピクロロヒドリン）１０部、及びカチオン性サイズ剤（ポリマロン３６０：（株）荒川化学製の商品名）１０部を含有する塗工液を作製した。乾燥固形分で２．０ｇ／ｍ２となるように基材への付着量を適宜調整し、バーブレード装置を用いて塗工・乾燥し、実施例５のインクジェット記録用紙を作製した。
【００３５】
実施例６．
前記した原紙に、シリカ（ファインシールＸ３７：（株）トクヤマ製の商品名）１００部、ＰＶＡ（ＰＶＡ１０５：（株）クラレ製の商品名）５０部、カチオン化度が７．０ｍｅｑ／ｇで分子量が３００，０００のカチオン性樹脂（ポリアミドエピクロロヒドリン）１０部、カチオン化度が６．５ｍｅｑ／ｇで分子量が２０，０００のカチオン性樹脂（ポリアミドエピクロロヒドリン）１０部、及びカチオン性サイズ剤（ポリマロン３６０：（株）荒川化学製の商品名）１０部を含有する塗工液を作製した。乾燥固形分で０．４ｇ／ｍ２となるように基材への付着量を適宜調整し、バーブレード装置を用いて塗工・乾燥し、実施例６のインクジェット記録用紙を作製した。
【００３６】
実施例７．
前記した原紙に、シリカ（ファインシールＸ３７：（株）トクヤマ製の商品名）１００部、ＰＶＡ（ＰＶＡ１０５：（株）クラレ製の商品名）５０部、カチオン化度が７．０ｍｅｑ／ｇで分子量が３００，０００のカチオン性樹脂（ポリアミドエピクロロヒドリン）１０部、カチオン化度が６．５ｍｅｑ／ｇで分子量が２０，０００のカチオン性樹脂（ポリアミドエピクロロヒドリン）１０部、及びカチオン性サイズ剤（ポリマロン３６０：（株）荒川化学製の商品名）１０部を含有する塗工液を作製した。乾燥固形分で８．５ｇ／ｍ２となるように基材への付着量を適宜調整し、バーブレード装置を用いて塗工・乾燥し、実施例７のインクジェット記録用紙を作製した。
【００３７】
実施例８．
前記した原紙に、シリカ（ファインシールＸ３７：（株）トクヤマ製の商品名）１００部、ＰＶＡ（ＰＶＡ１０５：（株）クラレ製の商品名）５０部、カチオン化度が７．０ｍｅｑ／ｇで分子量が３００，０００のカチオン性樹脂（ポリアミドエピクロロヒドリン）１０部、カチオン化度が６．５ｍｅｑ／ｇで分子量が２０，０００のカチオン性樹脂（ポリアミドエピクロロヒドリン）１０部、及びカチオン性サイズ剤（ポリマロン３６０：（株）荒川化学製の商品名）１０部を含有する塗工液を作製した。乾燥固形分で１２．０ｇ／ｍ２となるように基材への付着量を適宜調整し、バーブレード装置を用いて塗工・乾燥し、実施例８のインクジェット記録用紙を作製した。
【００３８】
実施例及び比較例で得られた試料について、下記のようにして印字濃度、画像耐水性、フェザーリング及び筆記適性を評価した。結果は表１に示した通りである。
（印字濃度）
ＳＣＩＴＥＸ６２４０システムプリンタ−（ＳＣＩＴＥＸ社製）で印字（ＢＫ（ブラック）、Ｃ（シアン）、Ｍ（マゼンタ）、Ｙ（イエロー））し、２４時間後の印字濃度をマクベス濃度計（ＲＤ９１８）で測定した。
（耐水性）
ＳＣＩＴＥＸ６２４０システムプリンタ−（ＳＣＩＴＥＸ社製）により、ＢＫ、Ｃ、Ｍ、Ｙのインクを用いて「電」の文字を印字し、３時間後に、２０μｌの水を印字部の上に滴下して画像耐水性を評価した。
○：印字部のにじみがほとんど見られない。
△：印字部のにじみが見られるが、文字の判別ができる。
×：印字部がにじみ、文字の判別がほとんどできない。
（フェザーリング）
ＳＣＩＴＥＸ６２４０システムプリンタ−（ＳＣＩＴＥＸ社製）により、ＢＫのインクで細線を印字し、下記の基準で目視評価を行った。
○：細線から髭状の滲みがほとんど見られない。
△：細線から髭状の滲みが見られる。
×：細線から髭状の滲みが多く見られる。
（筆記適性）
鉛筆（ＨＢ）によるの書きやすさをＰＰＣ用紙と比較し、下記のような基準で、評価した。
○：ＰＰＣと遜色のないレベル。
△：ＰＰＣに比べ若干書きにくく感じるレベル。
×：ＰＰＣに比べ明らかに書きにくく感じるレベル。
【００３９】
【表１】
2004291416.tif 000002